(57)【要約】      （修正有）【課題】シートを切断する刃の管理を簡素化することができ、長尺品にバリが発生するのを抑制できる長尺品の製造方法を提供する。【解決手段】電子部品用キャリアテープの原材料となる樹脂シート１０を切断して所定の幅のテープ本体を製造する製法であり、樹脂シート１０の複数の切断予定部分１１にレーザ光線２０をそれぞれ照射して樹脂シート１０内の中間部１０ｂに複数の改質領域３０を形成し、その後、改質領域３０の形成された切断予定部分１１に沿って樹脂シート１０を切断し、電子部品用キャリアテープのテープ本体を形成する。樹脂シート１０の切断予定部分１１に改質領域３０を形成してその分子量を低下させ、亀裂を生じさせて切断時のせん断応力を小さくするようにするので、テープ本体の側部に微細なバリが発生するのを有効に防止できる。【選択図】図２
2019181599.tif 000002
【特許請求の範囲】
【請求項１】
シートを切断して所定の幅の長尺品を製造する方法であって、シートの少なくとも切断予定部分にレーザ光線を照射して改質領域を形成し、その後、この改質領域の形成された切断予定部分に沿ってシートを切断することを特徴とする長尺品の製造方法。
【請求項２】
シートの改質領域の形成された切断予定部分を、相対向する複数の回転刃の間に挟んで切断する請求項１記載の長尺品の製造方法。
【請求項３】
シートは、キャリアテープ製造用の樹脂シートである請求項１又は２記載の長尺品の製造方法。
【請求項４】
シートの切断予定部分にレーザ光線を照射してシートの表面、中間部、及び裏面のうち、少なくとも中間部に改質領域を形成する請求項１、２、又は３記載の長尺品の製造方法。
【発明の詳細な説明】
【技術分野】
【０００１】
本発明は、キャリアテープに代表される長尺品の製造方法に関するものである。
【背景技術】
【０００２】
従来における電子部品用キャリアテープは、図示しないが、巻取リールに巻かれる可撓性のテープ本体と、このテープ本体に並設される電子部品用の収納エンボスとを備え、製造メーカで所定の製造方法により製造された後、製造メーカから部品メーカに輸送されたり、あるいは部品メーカからアッセンブリメーカに輸送される（特許文献１、２、３参照）。
【０００３】
テープ本体は、樹脂シートにより所定の幅の帯形に形成され、長手方向に半導体パッケージ等の電子部品を収納する複数の収納エンボスが並設されるとともに、各収納エンボスが平面矩形のポケット形に形成されており、平坦な表面に、収納エンボス内の電子部品を封止するトップテープが加熱融着される。
【０００４】
このような電子部品用キャリアテープを製造する場合には、先ず、電子部品用キャリアテープの原材料となる樹脂シートを用意し、この樹脂シートを専用の切断刃で切断して所定の幅を有する帯形のテープ本体を形成する。こうしてテープ本体を形成したら、このテープ本体を専用の金型にセットし、この金型によりテープ本体に複数の収納エンボスを一定の間隔でプレス成形し、このプレス成形したテープ本体を冷却した後、冷却したテープ本体を用意した巻取リールに巻き取れば、電子部品用キャリアテープを製造することができる。
【０００５】
ところで、電子部品用キャリアテープを製造する場合には、樹脂シートを切断して帯形のテープ本体を形成するが、この形成の際、樹脂シートやテープ本体が伸びやすい樹脂材料である関係上、切断刃が接触していたテープ本体の一側部、他側部、あるいは両側部に微細な凹凸、換言すれば、バリ（カエシ）が発生する。このようなバリが発生すると、テーピング時に異物としてテーピングマシンのガイド部の汚染を蓄積させたり、実装時にショート等のトラブルを招くという重大な問題が生じる。
【０００６】
係る問題を解消するため、従来においては、樹脂シートに対する切断刃の挿入量、挿入圧、切断速度、切断刃の先端部の形状等を管理し、テープ本体の側部にバリが発生するのを防ぐようにしている。
【先行技術文献】
【特許文献】
【０００７】
【特許文献１】特開平１０‐１３８３２６号公報
【特許文献２】特開平１０‐２７２６８４号公報
【特許文献３】特開２０１４‐２２７２０５号公報
【発明の概要】
【発明が解決しようとする課題】
【０００８】
従来における電子部品用キャリアテープは、以上のように製造され、テープ本体の側部にバリが発生するのを抑制するため、樹脂シートに対する切断刃の挿入量、挿入圧、切断速度、切断刃の先端部の形状等が管理されているが、管理項目が多いので、管理が非常に複雑・煩雑となり、その結果、バリの発生を効率的に防ぐことがきわめて困難であった。
【０００９】
本発明は上記に鑑みなされたもので、シートを切断する刃の管理を簡素化することができ、長尺品にバリが発生するのを抑制することができる長尺品の製造方法を提供することを目的としている。
【課題を解決するための手段】
【００１０】
本発明においては上記課題を解決するため、シートを切断して所定の幅の長尺品を製造する方法であって、
シートの少なくとも切断予定部分にレーザ光線を照射して改質領域を形成し、その後、この改質領域の形成された切断予定部分に沿ってシートを切断することを特徴としている。
【００１１】
なお、シートの改質領域の形成された切断予定部分を、相対向する複数の回転刃の間に挟んで切断することができる。
また、シートは、キャリアテープ製造用の樹脂シートであると良い。
また、シートの切断予定部分は、樹脂シートに形成された直線、点線、及び破線のいずれかとすることができる。
【００１２】
また、樹脂シートは、表面層と、この表面層の裏面に積層される絶縁性の中間層と、この中間層の裏面に積層される裏面層とを備え、表面層と裏面層の少なくともいずれか一方に導電性が付与されるようにすることができる。
また、シートの切断予定部分にレーザ光線を照射してシートの表面、中間部、及び裏面のうち、少なくとも中間部に改質領域を形成すると良い。
【００１３】
ここで、特許請求の範囲におけるシートは、単層構造でも良いし、多層構造でも良い。シートが多層構造の場合、シートの切断予定部分にレーザ光線を照射してシートの表面層、中間層、及び裏面層のうち、少なくとも中間層に改質領域を形成することができる。シートには、必要に応じて透明性、絶縁性、導電性、色彩等が付与される。樹脂シートには、樹脂シートの他、薄い樹脂フィルムが含まれる。また、シートの切断予定部分は、必要に応じ、シートに直接形成することができるし、省略することもできる。長尺品は、中間品でも良いし、完成品でも良い。
【００１４】
本発明によれば、シートの切断予定部分に改質領域を形成してその分子量を低下させ、亀裂を生じさせて切断時の応力を小さくするようにするので、製造時の長尺品にバリが発生するのを抑制することができる。また、バリの発生を防ぐためのシートに対する刃の挿入量、挿入圧、切断速度、刃の先端部の形状等の管理作業を省略したり、簡素化することができる。また、シートの材料固有の特性に拘わらず、シートの良好な切断が期待できる。
【発明の効果】
【００１５】
本発明によれば、シートを切断する刃の管理を簡素化し、長尺品にバリが発生するのを抑制することができるという効果がある。
【００１６】
請求項２記載の発明によれば、シートの切断予定部分を複数の回転刃間に挟んで連続的に切断することができるので、例えシートが薄く長くても、薄く長いシートを適切に切断して長尺品を容易に得ることができる。
【００１７】
請求項３記載の発明によれば、樹脂シートの切断予定部分に改質領域を形成してその分子量を低下させ、亀裂を生じさせて切断時のせん断応力を小さくするようにするので、キャリアテープのテープ本体の切断部分にバリが発生するのを防ぐことができる。また、バリの発生を防ぐため、樹脂シートに対する刃の挿入量、挿入圧、切断速度、刃の先端部の形状等の管理作業を省略したり、簡素化することができるので、キャリアテープの製造作業の複雑化や煩雑化を防止したり、製造作業の迅速化を図ることができる。
【００１８】
請求項４記載の発明によれば、例えば長尺品が物性差を有する多層構造の場合、物性差を有する表面と中間部との境界付近等でバリが発生しやすくなるが、少なくともシートの中間部に改質領域を形成すれば、バリの発生低減が期待できる。
【図面の簡単な説明】
【００１９】
【図１】本発明に係る長尺品の製造方法の実施形態における電子部品用キャリアテープを模式的に示す平面説明図である。
【図２】本発明に係る長尺品の製造方法の実施形態における樹脂シートの切断予定部分に改質領域を形成した状態を模式的に示す断面説明図である。
【図３】本発明に係る長尺品の製造方法の実施形態における樹脂シートの切断予定部分に改質領域を形成した状態を模式的に示す平面説明図である。
【図４】本発明に係る長尺品の製造方法の実施形態における樹脂シートの切断予定部分を複数の回転刃間に挟んで切断している状態を模式的に示す説明図である。
【図５】図４の平面図である
【図６】本発明に係る長尺品の製造方法の実施例１におけるテープ本体を模式的に示す断面説明図である。
【図７】本発明に係る長尺品の製造方法の実施例２におけるテープ本体を模式的に示す断面説明図である。
【図８】本発明に係る長尺品の製造方法の実施例３におけるテープ本体を模式的に示す断面説明図である。
【発明を実施するための形態】
【００２０】
以下、図面を参照して本発明の好ましい実施の形態を説明すると、本実施形態における長尺品の製造方法は、図１ないし図５に示すように、電子部品用キャリアテープ１の原材料となる樹脂シート１０を切断して所定の幅のテープ本体２を製造する製法であり、樹脂シート１０の切断予定部分１１にレーザ光線２０を照射して改質領域３０を形成し、その後、この改質領域３０の形成された切断予定部分１１に沿って樹脂シート１０を複数の回転刃４０で切断することにより、バリの発生を防ぎながらテープ本体２を製造するようにしている。
【００２１】
電子部品用キャリアテープ１は、図１に示すように、巻取リールに巻回される長尺のテープ本体２と、このテープ本体２に配列形成されて電子部品を収納する複数の収納エンボス３とを備えて形成される。テープ本体２は、可撓性の樹脂シート１０により所定の幅を有する細長い帯形に形成され、長手方向に半導体パッケージ等の電子部品を収納する複数の収納エンボス３が一定の間隔で並設されており、各収納エンボス３が所定の深さのポケット形に形成される。このテープ本体２の幅は、特に限定されるものではないが、例えば４、８、１２、１６、２４、３２、４４、５６、７２、２００ｍｍ等に設定される。
【００２２】
テープ本体２の両側部の長手方向には図１に示すように、複数の貫通孔４が送り用のスプロケット孔として所定の間隔でそれぞれ打ち抜き形成され、各貫通孔４が平面円形に形成される。また、テープ本体２の平坦な表面には、電子部品を封止する図示しないトップテープが後から加熱融着して積層される。
【００２３】
テープ本体２は、単層構造でも良いが、多層構造でも良い。多層構造に形成される場合には、導電性の表面層と、この表面層の裏面に積層される絶縁性の中間層と、この中間層の裏面に積層されて表面層との間に中間層を挟持する導電性の裏面層とを備えた帯形に形成される。表面層と裏面層とは、例えば中間層の表裏面にカーボンや帯電防止剤等がそれぞれ塗布されることで薄く積層形成され、静電気の発生を防止するよう機能する。
【００２４】
これに対し、中間層の材料としては、特に限定されるものではないが、汎用性に優れる透明のポリスチレン、Ａ‐ＰＥＴ、強度に優れるポリエチレンテレフタレート、耐薬品性に優れるポリプロピレン、機械的性質や成形性に優れるＡＢＳ樹脂、耐衝撃性や寸法安定性に優れるポリカーボネート等の樹脂シートがあげられる。
【００２５】
原材料の樹脂シート１０は、特に限定されるものではないが、例えば汎用性に優れる透明のポリスチレン、Ａ‐ＰＥＴ、強度に優れるポリエチレンテレフタレート、耐薬品性に優れるポリプロピレン、機械的性質や成形性に優れるＡＢＳ樹脂、耐衝撃性や寸法安定性に優れるポリカーボネート等からなる平面長方形の長いシート原反が使用される。この樹脂シート１０の厚さは、テープ本体２の可撓性と強度とを両立させる観点から、０．１０〜１．００ｍｍ、好ましくは０．１５〜０．５０ｍｍ、より好ましくは０．２０〜０．４０ｍｍ前後の薄さとされる。
【００２６】
樹脂シート１０の表面１０ａには図３や図５に示すように、複数のテープ本体２を形成するための複数の切断予定部分１１が所定の間隔で配列形成され、各切断予定部分１１が樹脂シート１０の長手方向に伸びる破線１２に形成される。この破線１２の種類は、樹脂シート１０の切断に支障を来さなければ、特に限定されるものではなく、必要に応じ、太い破線、細い破線、一点鎖線、二点鎖線等とされる。
【００２７】
なお、樹脂シート１０は、テープ本体２が多層構造に形成される場合、製造作業の簡略化等を図るため、導電性の表面層と、この表面層の裏面に積層される絶縁性の中間層と、この中間層の裏面に積層されて表面層との間に中間層を挟持する導電性の裏面層とを備えた多層構造に形成される。
【００２８】
レーザ光線２０は、図２に示すように、レーザ照射装置２１から下方の樹脂シート１０の切断予定部分１１とその近傍方向に照射され、樹脂シート１０内の少なくとも中間部１０ｂを改質領域３０に形成する。このレーザ光線２０は、樹脂シート１０の中間部１０ｂの劣化を促進させ得るのであれば、特に限定されるものではないが、例えば内部吸収型レーザ、出力の大きいＹＡＧレーザ、微細な加工が可能なエキシマレーザ、送り速度の速い加工が可能で安価なＣＯ２レーザ等が使用される。
【００２９】
これらの中では、光学的に透明な波長のレーザ光線２０を用いる内部吸収型レーザが最適である。この内部吸収型レーザは、例えば浜松ホトニクス株式会社のステルスダイシング技術を用いて照射することが可能である。
【００３０】
改質領域３０は、図２や図３に示すように、切断予定部分１１とその近傍の下方の中間部１０ｂにレーザ光線２０が照射され、中間部１０ｂに集光してエネルギーが加えられることで、きわめて細い平面帯形の脆い破断層に形成されて切断予定部分１１に対向する。この改質領域３０の幅は、特に限定されるものではないが、回転刃４０による切断を考慮すると、回転刃４０の厚さよりも長くされ、平面視で樹脂シート１０の切断予定部分１１の左右両側に食み出るよう設定される。
【００３１】
改質領域３０は、テープ本体２の一側部、他側部、あるいは両側部からのバリを防止する観点から、樹脂シート１０の表面１０ａ、中間部１０ｂ、裏面１０ｃのうち、少なくとも中間部１０ｂに形成されて切断予定部分１１に対向する。中間部１０ｂに形成されるのであれば、中間部１０ｂのみに限定されるものではなく、必要に応じ、（Ａ）中間部１０ｂと表面１０ａ、（Ｂ）中間部１０ｂと裏面１０ｃ、（Ｃ）中間部１０ｂ、表面１０ａ、及び裏面１０ｃに形成される。
【００３２】
複数の回転刃４０は、図４や図５に示すように、相対向する上下一対のゲーベル刃４１を備え、この上下一対のゲーベル刃４１が回転駆動軸４２の軸方向に押圧され、上下一対のゲーベル刃４１の間に樹脂シート１０の切断予定部分１１が挟持されることにより、樹脂シート１０が切断され、テープ本体２が形成される。各ゲーベル刃４１は、例えばリング形に形成され、樹脂シート１０の長手方向（図４の左右方向）に移動可能な回転駆動軸４２に嵌着される。
【００３３】
上記構成において、電子部品用キャリアテープ１を製造する場合には、先ず、電子部品用キャリアテープ１の原材料となる樹脂シート１０を用意し、この樹脂シート１０に複数の切断予定部分１１をテープ本体２の幅や長さを踏まえて配列形成し、この複数の切断予定部分１１を目印にレーザ光線２０をレーザ照射装置２１により順次直線的に照射する（図２参照）。
【００３４】
すると、樹脂シート１０の切断予定部分１１下方の中間部１０ｂにレーザ光線２０が集光されて中間部１０ｂの分子量が低下し、中間部１０ｂに亀裂が生じ、平面視で切断予定部分１１とオーバーラップする脆い改質領域３０が形成される。この際、切断予定部分１１の破線１２を目印にレーザ光線２０を照射すれば良いので、改質領域３０を切断予定部分１１に沿うよう高精度に位置合わせして形成することが可能になる。樹脂シート１０の切断予定部分１１に改質領域３０を形成したら、樹脂シート１０の切断予定部分１１を複数の回転刃４０間に挟んで連続的に切断（図４、図５参照）し、所定の幅を有する帯形のテープ本体２を形成する。
【００３５】
こうして中間品のテープ本体２を形成したら、このテープ本体２を予熱して専用の金型にセットし、この金型によりテープ本体２に複数の収納エンボス３を一定の間隔でプレス成形し、このプレス成形したテープ本体２を所定の時間放置して冷却した後、この冷却したテープ本体２を用意した巻取リールに巻き取れば、電子部品用キャリアテープ１を製造することができる。
【００３６】
上記によれば、樹脂シート１０の切断予定部分１１に改質領域３０を形成してその分子量を低下させ、亀裂を生じさせて切断時のせん断応力を小さくするようにするので、テープ本体２の一側部、他側部、あるいは両側部に微細なバリが発生するのを有効に防止することができる。したがって、テーピング時にバリが異物としてテーピングマシンのガイド部の汚染を蓄積させたり、実装時にショート等のトラブルを招くおそれを排除することができる。この効果は、テープ本体２が多層構造の場合、物性差を有する中間層と表面層との境界付近でバリが非常に発生しやすいので、きわめて有意義となる。
【００３７】
また、バリの発生を防ぐための樹脂シート１０に対する切断刃の挿入量、挿入圧、切断速度、切断刃の先端部の形状等の管理作業を省略したり、簡素化することができるので、作業の複雑化や煩雑化を防止したり、製造作業の迅速化を図ることが可能となる。また、樹脂シート１０の材料固有の特性に拘わらず、完全な切断が期待できるので、バリの発生防止が期待できる。さらに、切断時のせん断応力を小さくするので、連続して使用する回転刃４０の摩耗防止も大いに期待できる。
【００３８】
なお、上記実施形態では樹脂シート１０の長手方向に切断予定部分１１として、破線１２を形成したが、何らこれに限定されるものではなく、直線や点線を形成しても良い。また、樹脂シート１０の切断予定部分１１を把握することができるのであれば、破線１２、直線、点線は、必須要素ではなく、省略することができる。
【００３９】
また、テープ本体２の形成後に複数の収納エンボス３を一定の間隔でプレス成形したが、何らこれに限定されるものではなく、樹脂シート１０に複数の収納エンボス３を一定の間隔でプレス成形した後、樹脂シート１０を切断してテープ本体２を形成しても良い。さらに、長尺品として、電子部品用キャリアテープ１を示したが、機械部品や電気部品用のキャリアテープ、樹脂フィルムやフィルムキャパシタ等でも良い。
【実施例】
【００４０】
以下、本発明に係る長尺品の製造方法の実施例を比較例と共に説明する。
〔実施例１〕
先ず、電子部品用キャリアテープの原材料となる厚さ０．３ｍｍの樹脂シートを長さ１００ｍ分用意し、この樹脂シートの表面に切断予定部分を形成した後、この切断予定部分を目印にレーザ光線をレーザ照射装置により直線的に照射して樹脂シートの切断予定部分下方に改質領域を形成した。
【００４１】
樹脂シートは、導電性の薄い表面層と、この表面層の裏面に積層される絶縁性の中間層と、この中間層の裏面に積層されて表面層との間に中間層を挟持する導電性の薄い裏面層とを備えた三層構造のシートとし、これら表面層、中間層、及び裏面層の層比を１：８：１に設定した。樹脂シートの表面層と裏面層とは、中間層の表裏面にカーボンをそれぞれ塗布して薄膜に積層形成した。また、中間層には、ポリスチレン樹脂製の樹脂シートを用い、このポリスチレン樹脂製の樹脂シート内に改質領域を形成した。レーザ光線は内部吸収型レーザとし、レーザ照射装置には、浜松ホトニクス株式会社製の照射装置を用いた。
【００４２】
樹脂シートの切断予定部分に改質領域を形成したら、この樹脂シートの切断予定部分を回転する一対のゲーベル刃の間に挟んで切断することにより、長さ１００ｍの帯形のテープ本体を形成し、その後、テープ本体の適否を○×により評価して表１にまとめた。
【００４３】
テープ本体の適否の評価については、バリの発生数と、テープ本体の面状態とに分けて評価することとした。バリの発生数は、テープ本体の切断された側面のバリ数をカウントした。また、テープ本体の面状態については、改質されたテープ本体の幅の長さを観察した。
【００４４】
〔実施例２〕
実施例１の樹脂シートを長さ１００ｍ分用意し、この樹脂シートの表面に切断予定部分を形成し、この切断予定部分を目印にレーザ光線をレーザ照射装置により直線的に照射して樹脂シートの中間層と裏面層とに改質領域をそれぞれ形成した。
レーザ光線は、樹脂シートの中間層に対しては内部吸収型レーザとし、樹脂シートの裏面層に対しては表面吸収型レーザとした。レーザ照射装置には、浜松ホトニクス株式会社製の照射装置を用いた。
【００４５】
樹脂シートの切断予定部分に改質領域を形成したら、この樹脂シートの切断予定部分を回転する一対のゲーベル刃の間に挟んで切断することにより、長さ１００ｍの帯形のテープ本体を形成し、その後、テープ本体の適否を実施例１と同様に評価して表１にまとめた。
【００４６】
〔実施例３〕
実施例１の樹脂シートを長さ１００ｍ分用意し、この樹脂シートに切断予定部分を形成し、この切断予定部分を目印にレーザ光線をレーザ照射装置により直線的に照射して樹脂シートの全層、換言すれば、表面層、中間層、及び裏面層に改質領域をそれぞれ形成した。
レーザ光線は、樹脂シートの中間層に対しては内部吸収型レーザとし、樹脂シートの表面層と裏面層に対しては表面吸収型レーザとした。レーザ照射装置には、浜松ホトニクス株式会社製の照射装置を用いた。
【００４７】
樹脂シートの切断予定部分に改質領域を形成したら、この樹脂シートの切断予定部分を回転する一対のゲーベル刃の間に挟んで切断することにより、長さ１００ｍの帯形のテープ本体を形成し、その後、テープ本体の適否を実施例１と同様に評価して表１にまとめた。
【００４８】
〔比較例〕
実施例１の樹脂シートを長さ１００ｍ分用意し、この樹脂シートに切断予定部分を形成した後、この樹脂シートの切断予定部分を回転する一対のゲーベル刃の間に挟んで切断することにより、長さ１００ｍの帯形のテープ本体を形成した。テープ本体を形成したら、テープ本体の適否を実施例１と同様に評価して表１に記載した。
【００４９】
【表１】
2019181599.tif 000003
【００５０】
〔評  価〕
実施例１の場合には図６に示すように、テープ本体の切断された側面にバリがなく、テープ本体の表裏面の面状態もきわめて良好であった。
実施例２の場合には、テープ本体の切断された側面に微細なバリが散見されたが、僅かなバリであり、実用上問題のないレベルであった。また、図７に示すように、テープ本体の裏面にダレが確認され、ダメージが生じていたが、僅かなダメージであり、実用上問題のない良好なレベルであった。
【００５１】
実施例３の場合には図８に示すように、テープ本体の表裏面にそれぞれダレが確認され、ダメージが認められたが、僅かなダメージであり、実用上問題のない良好なレベルであった。
【００５２】
各実施例に対し、比較例の場合には、レーザ照射により改質領域を形成しなかったので、テープ本体の切断された側面の７０ｍ領域に円周バリや縦バリが多数確認され、不良品として処分せざるを得なかった。さらに、テープ本体の表裏面にそれぞれ大きなダレが認められ、実用性に重大な疑義が生じた。
【産業上の利用可能性】
【００５３】
本発明に係る長尺品の製造方法は、キャリアテープ等の製造分野で使用される。
【符号の説明】
【００５４】
１        電子部品用キャリアテープ
２        テープ本体（長尺品）
３        収納エンボス
１０      樹脂シート（シート）
１０ａ    表面
１０ｂ    中間部
１０ｃ    裏面
１１      切断予定部分
１２      破線
２０      レーザ光線
３０      改質領域
４０      回転刃
４１      ゲーベル刃
【図１】
2019181599.tif 000004
【図２】
2019181599.tif 000005
【図３】
2019181599.tif 000006
【図４】
2019181599.tif 000007
【図５】
2019181599.tif 000008
【図６】
2019181599.tif 000009
【図７】
2019181599.tif 000010
【図８】
2019181599.tif 000011